(57)【要約】【課題】溶解性の著しく低いトルイル酸金属塩を主成分として含有する塩素含有樹脂の液状安定剤組成を見出す。【解決手段】トルイル酸亜鉛塩と、トルイル酸バリウム塩、トルイル酸カルシウム塩、トルイル酸マグネシウム塩およびトルイル酸ストロンチウム塩から選ばれる少なくとも１種に、下式（Ｉ） （Ｒ１、Ｒ２は、それぞれ炭素数６〜１６までのアルキル基を示す）で示されるアルキルハイドロゲンホスファイトを配合させることにより、溶解性の著しく低いトルイル酸金属塩を主成分として含有する塩素含有樹脂の液状安定剤の調製を可能にした。【化１】2006036896.tif 000009【選択図】なし                                  【特許請求の範囲】
【請求項１】
（ａ）トルイル酸亜鉛塩と、（ｂ）トルイル酸バリウム塩、トルイル酸カルシウム塩、トルイル酸マグネシウム塩およびトルイル酸ストロンチウム塩から選ばれる少なくとも１種と、（ｃ）下式（Ｉ）（Ｒ１、Ｒ２は、それぞれ炭素数６〜１６までのアルキル基を示す）で示されるアルキルハイドロゲンホスファイトを含有することを特徴とする塩素含有樹脂の液状安定剤。
【化１】
2006036896.tif 000007
【請求項２】
トルイル酸亜鉛塩とトルイル酸バリウム塩と下式（Ｉ）（Ｒ１、Ｒ２は、それぞれ炭素数６〜１６までのアルキル基を示す）で示されるアルキルハイドロゲンホスファイトを含有することを特徴とする請求項１記載の塩素含有樹脂の液状安定剤。
【化２】
2006036896.tif 000008
【請求項３】
トルイル酸がｐ−トルイル酸、または、ｍ−トルイル酸であることを特徴とする請求項１または２記載の塩素含有樹脂の液状安定剤。
【請求項４】
アルキルハイドロゲンホスファイトがジラウリルハイドロゲンホスファイトであることを特徴とする請求項１〜３のいずれか１項記載の塩素含有樹脂の液状安定剤。
【請求項５】
トルイル酸亜鉛塩の含有量が液状安定剤中に２．０〜２０重量％であることを特徴とする請求項１〜４のいずれか１項記載の塩素含有樹脂の液状安定剤。
【請求項６】
トルイル酸バリウム塩、トルイル酸カルシウム塩、トルイル酸マグネシウム塩およびトルイル酸ストロンチウム塩から選ばれる少なくとも１種含有量が液状安定剤中に２．０〜２０重量％であることを特徴とする請求項１〜５のいずれか１項記載の塩素含有樹脂の液状安定剤。
【発明の詳細な説明】
【技術分野】
【０００１】
本発明は、トルイル酸を含有する塩素含有樹脂の液状安定剤に関するものである。
【背景技術】
【０００２】
塩化ビニル樹脂を代表とする塩素含有樹脂は、可塑剤などの配合により、硬質から軟質まで種々の特性を有し、強度、透明性に優れた成型品を安価に製造できるため、土木・建材から電気・機械、日用雑貨、容器・包装、農業用などに用いられるバイプ、シート、フィルム、ホースなどで多量に使用されている。
【０００３】
ところが、塩素含有樹脂は、成型加工時や成型後に加熱されると、脱塩化水素反応による熱分解を起こし、強度低下など機械的な性質の劣化、着色、あるいは、成型不良などが発生することが知られており、これらを防止するために、塩ビ安定剤と称する熱安定剤が添加されている。その主成分は、カルシウム、亜鉛、バリウム、マグネシウムなどのステアリン酸塩、ラウリル酸塩、オレイン酸塩などの脂肪族カルボン酸塩、または、前記金属の安息香酸、トルイル酸、ｐ−tert−ブチル安息香酸など芳香族カルボン酸塩、または、有機すず化合物であり、これらと併用して、有機リン酸エステル、有機亜リン酸エステルなどの有機リン酸エステル系化合物、エポキシ化合物、β−ジケトン化合物、ポリオール化合物などが安定化助剤として加えられており、主安定剤、安定化助剤それぞれ数種類組み合わせて使用することで相乗効果を発揮し、効果を高めている。
【０００４】
塩ビ安定剤の性状は、液状、粉末のどちらも一般的であるが、液状安定剤を考えた場合、塩化ビニルと上手く相溶させ優れた安定化効果を発揮させることは勿論重要ではあるが、その前に、液状安定剤として供するために、主安定剤のカルボン金属塩と有機リン酸エステル系化合物、エポキシ系化合物など安定化助剤とを溶剤で均一に溶解させることが要求される。比較的溶解性の高いステアリン酸、ｐ−tert−ブチル安息香酸の金属塩では、容易に溶解組成が見出され、安定剤処方を組むことができる。例えば、２級有機亜リン酸エステルおよび１級アルコールを溶剤とした液状安定剤（例えば、特許文献１参照）や、有機亜リン酸エステルと、フェノール化合物およびフェノール性反応生成物を溶剤とした液状安定剤（例えば、特許文献２参照）が提案されている。一方で、安価なトルイル酸金属塩を使用した液状安定剤も提案されている。例えば、有機亜リン酸エステルと炭化水素類およびアルコール類を溶剤とした液状安定剤（例えば、特許文献３参照）や、炭化水素およびアルコール系を溶剤とした液状安定剤（例えば、特許文献４参照）が提案されている。
【特許文献１】特開平１０−８１８００号公報
【特許文献２】特許３３７２５５０号公報
【特許文献３】特公昭５１−８６６４号公報
【特許文献４】特開平１１−１８９６６８号公報
【発明の開示】
【発明が解決しようとする課題】
【０００５】
しかし、トルイル酸金属塩は溶解性が著しく低く、特に、ワンパック安定剤として一般的に用いられるトルイル酸バリウム塩／トルイル酸亜鉛塩の混合系を考えた場合、トルイル酸バリウム塩／トルイル酸亜鉛塩の溶解量が極めて低く、適当な溶解組成はほとんど得られていなかった。
【課題を解決するための手段】
【０００６】
本発明者らは、このような課題を解決すべく鋭意検討を重ねた結果、トルイル酸亜鉛塩と、トルイル酸バリウム塩、トルイル酸カルシウム塩、トルイル酸マグネシウム塩およびトルイル酸ストロンチウム塩から選ばれる少なくとも１種に、下式（Ｉ）（Ｒ１、Ｒ２は、それぞれ炭素数６〜１６までのアルキル基を示す）で示されるアルキルハイドロゲンホスファイトを配合させることで、溶解性が著しく低いトルイル酸金属塩を溶解でき、トルイル酸金属塩を含有する塩素含有樹脂の液状安定剤組成を見出すに至った。
【０００７】
【化１】
2006036896.tif 000002
【発明の効果】
【０００８】
本発明を用いれば、主成分としてトルイル酸を含有する塩素含有樹脂の液状安定剤の提供が可能となる。
【発明を実施するための最良の形態】
【０００９】
本発明の液状安定剤成分の一つであるトルイル酸亜鉛塩は、ｏ−、ｐ−、ｍ−のいずれの異性体も使用可能であるが、特に好ましいのはｐ−トルイル酸亜鉛塩、もしくは、ｍ−トルイル酸亜鉛塩である。これらは、通常の方法で、例えば、トルイル酸のナトリウム塩、もしくは、カリウム塩などアルカリ金属塩の溶液に硫酸亜鉛、硝酸亜鉛、塩化亜鉛などの亜鉛塩の水溶液を滴下することで製造することができる。
【００１０】
トルイル酸亜鉛塩の含有量は、各液状安定剤の特性から一概には言えないが、液状安定剤中に２．０〜２０重量％が好ましい。
【００１１】
本発明の液状安定剤成分の一つであるトルイル酸バリウム塩、トルイル酸カルシウム塩、トルイル酸マグネシウム塩、または、トルイル酸ストロンチウム塩は、ｏ−、ｐ−、ｍ−のいずれの異性体も使用可能であるが、特に好ましいのはｐ−トルイル酸バリウム塩、ｐ−トルイル酸カルシウム塩、ｐ−トルイル酸マグネシウム塩、または、ｐ−トルイル酸ストロンチウム塩、もしくは、ｍ−トルイル酸バリウム塩、ｍ−トルイル酸カルシウム塩、ｍ−トルイル酸マグネシウム塩、または、ｍ−トルイル酸ストロンチウム塩である。また、トルイル酸バリウム塩、トルイル酸カルシウム塩、トルイル酸マグネシウム塩、または、トルイル酸ストロンチウム塩の中で特に好ましいのは、トルイル酸バリウム塩である。これらは、通常の方法で、例えば、トルイル酸のナトリウム塩、もしくは、カリウム塩などアルカリ金属塩の溶液に塩化バリウム、硝酸バリウムなどのバリウム塩の水溶液を滴下することで製造することができる。
【００１２】
トルイル酸バリウム塩、トルイル酸カルシウム塩、トルイル酸マグネシウム塩およびトルイル酸ストロンチウム塩から選ばれる少なくとも１種の含有量は、各液状安定剤の特性から一概には言えないが、液状安定剤中に２．０〜２０重量％が好ましい。
【００１３】
本発明の液状安定剤成分の一つである下式（Ｉ）
【００１４】
【化２】
2006036896.tif 000003
【００１５】
（Ｒ１、Ｒ２は、それぞれ炭素数６〜１６までのアルキル基を示す）で示されるアルキルハイドロゲンホスファイトとしては、例えば、ジオクチルハイドロゲンホスファイト、ジノニルハイドロゲンホスファイト、ジデシルハイドロゲンホスファイト、ジモノデシルハイドロゲンホスファイト、ジラウリルハイドロゲンホスファイト、ジ（トリデシル）ハイドロゲンホスファイトなどが挙げられるが、特に好ましいのは、ジラウリルハイドロゲンホスファイトである。
【００１６】
これらのアルキルハイドロゲンホスファイトは市販品として入手可能であるが、ジフェニルモノデシルホスファイト、ジフェニルモノドデシルホスファイト、ビスフェノール-Ａ-テトラＣ12-15アルキルジホスファイトなどのアリール基を有するトリアルキルホスファイトの加水分解、あるいは、ジフェニルハイドロゲンホスファイトとデカノール、モノデカノール、ドデカノールなどの脂肪族アルコールとのアルコール分解からの製造品、あるいは、その反応液も用いることができる。
【００１７】
上記のアルキルハイドロゲンホスファイトの含有量は、トルイル酸亜鉛塩、トルイル酸バリウム塩、トルイル酸カルシウム塩、トルイル酸マグネシウム塩およびトルイル酸ストロンチウム塩などの含有量にも依存するが、液状安定剤中に１０〜８０重量％で効果を発揮する。
【００１８】
本液状安定剤には、トルイル酸亜鉛塩、トルイル酸バリウム塩、トルイル酸カルシウム塩、トルイル酸マグネシウム塩およびトルイル酸ストロンチウム塩、および、下式（Ｉ）（Ｒ１、Ｒ２は、それぞれ炭素数６〜１６までのアルキル基を示す）
【００１９】
【化３】
2006036896.tif 000004
【００２０】
で示されるアルキルハイドロゲンホスファイトの他に、２−エチルヘキシル酸、ラウリル酸、ステアリン酸、オレイン酸などの脂肪酸金属塩、もしくは、安息香酸、ｐ−tert−ブチル安息香酸などの芳香族カルボン酸金属塩をを加えることも可能であり、また、パラフィン系やアルキルベンゼン系溶剤などの炭化水素系溶剤やオクタノール、ノニルアルコール、デカノール、モノデカノール、ドデカノール、エチレングリコール、エチレングリコールモノメチルエーテル、エチレングリコールモノエチルエーテル、エチレングリコールモノブチルエーテル、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、トリエチレングリコールモノエチルエーテル、トリエチレングリコールモノブチルエーテル、ポリエチレングリコール、プロピレングリコール、プロピレングリコールモノメチルエーテル、ジプロピレングリコール、ジプロピレングリコールモノメチルエーテル、ポリプロリレングリコール、１，４−ブタンジオールなどのアルコール系溶剤を使用しても良い。更に、トリフェニルホスファイト、ジフェニルモノデシルホスファイト、ジフェニルモノドデシルホスファイト、フェニルジデシルホスファイト、トリデシルホスファイト、トリドデシルホスファイト、ビスフェノール−Ａ−テトラＣ12-15アルキルジホスファイトなどのアルキルホスファイトを加えてもかまわない。
【００２１】
本液状安定剤の調製は、トルイル酸亜鉛塩とトルイル酸バリウム塩、トルイル酸カルシウム塩、トルイル酸マグネシウム塩およびトルイル酸ストロンチウム塩をそれぞれ別々に溶剤に溶解させた後に両者を合わせても良いし、一緒に溶剤に溶解させても良い。また、前記の炭化水素系、あるいは、アルコール系溶剤、もしくは、それらの混合溶剤中にトルイル酸と亜鉛、もしくは、バリウム、カルシウム、マグネシウム、または、ストロンチウムの酸化物、あるいは、水酸化物を加え反応させトルイル酸塩を製造した後に、適当なアルキルハイドロゲンホスファイト、アルキルホスファイトを加え、溶解させることにより、調製することもできる。その際、溶解温度は８０℃〜１５０℃が好ましく、より好ましくは、１００〜１５０℃である。
【００２２】
本液状安定剤を塩素含有樹脂の製造に用いる際の使用量は、塩素含有樹脂１００重量部に対して０．１〜１０重量部が好ましい。また、この液状安定剤には必要に応じ他の安定化助剤、可塑剤、表面処理剤、滑剤、難燃剤、紫外線吸収剤、殺菌剤などを適宜添加することができる。
【実施例】
【００２３】
［参考例１：ｐ−トルイル酸バリウム塩の調製］
攪拌機、滴下漏斗を備えた１Ｌ容３つ口フラスコにｐ−トルイル酸４０．８６ｇ、水酸化ナトリウム（純度９５％）１２．６３ｇ、および、水１００ｍｌを仕込み、６０℃で溶解させた後、塩化バリウム２水和物３６．９ｇを水１５０ｍｌに溶かした水溶液を約４０分かけて滴下した。その後、６０℃で１時間撹拌、析出した結晶を濾過、水洗、乾燥を行い、無色結晶のｐ−トルイル酸バリウム塩４４．０ｇを取得した。
【００２４】
［参考例２：ｐ−トルイル酸亜鉛塩の調製］
攪拌機、滴下漏斗を備えた１Ｌ容３つ口フラスコにｐ−トルイル酸２７．２ｇおよびメタノール２００ｍｌを仕込み溶解させた後、水酸化ナトリウム（純度９５％）８．４２ｇを溶解させた水溶液５０ｍｌを室温で滴下し、そのまま１時間撹拌した。これに硫酸亜鉛７水和物２８．７６ｇを溶解させた水溶液１５０ｍｌを室温で約４０分かけて滴下し、さらに室温で２時間撹拌した。その後、析出した結晶を濾過、水洗、乾燥を行い、無色結晶のｐ−トルイル酸亜鉛塩３０．５ｇを取得した。
【００２５】
実施例１
攪拌機、冷却管を備えた１００ｍＬ容３つ口フラスコに参考例１で調製したｐ−トルイル酸バリウム塩２．０ｇ、ジオレイルハイドロゲンホスファイト（ＪＰ−２１２：城北化学）９．０ｇを精秤し、１２０℃で３０分間撹拌させた結果、淡黄色透明油状のｐ−トルイル酸バリウム塩溶液を得た。
【００２６】
実施例２
ｐ−トルイル酸バリウム塩を２．５ｇ、ＪＰ−２１２を１１．０ｇとした以外は実施例１と同様に操作を行った。その結果、淡黄色透明油状のｐ−トルイル酸バリウム塩溶液を得た。
【００２７】
実施例３
攪拌機、冷却管を備えた１００ｍＬ容３つ口フラスコに参考例２で調製したｐ−トルイル酸亜鉛塩０．５ｇ、ビスフェノールＡテトラＣ１２−１５アルキルジホスファイト（１５００：旭電化）４．５ｇ、モノデシルジフェニルホスファイト（ＪＰＭ−３１１：城北化学）４．５ｇ、エクソールＤ−４０（エクソンモービル社製炭化水素溶剤）２．２ｇ、ＪＰ−２１２  ２．２ｇを精秤し、１２０℃で３０分間撹拌させた後、透明油状のｐ−トルイル酸亜鉛塩溶液を得た。
【００２８】
実施例４
エクソールＤ−４０を使用せずにＪＰ−２１２を４．５ｇとした以外は実施例３と同様に操作を行った。その結果、透明油状のｐ−トルイル酸亜鉛塩溶液を得た。
【００２９】
実施例５
エクソールＤ−４０を使用せずにジプロピレングリコールを４．０ｇ使用した以外は実施例３と同様に操作を行った。その結果、透明油状のｐ−トルイル酸亜鉛塩溶液を得た。
【００３０】
実施例６
ｐ−トルイル酸亜鉛塩を０．６３ｇ、ＪＰ−２１２を１．５ｇとした以外は実施例４と同様に操作を行った。その結果、透明油状のｐ−トルイル酸亜鉛塩溶液を得た。
【００３１】
実施例７
実施例１で得たｐ−トルイル酸バリウム塩溶液をそのまま、実施例３で得たｐ−トルイル酸亜鉛塩溶液に１２０℃で加熱撹拌しているところに少しずつ滴下し、同じ１２０℃で３０分間加熱撹拌した。その結果、ｐ−トルイル酸バリウム塩８．０重量％、ｐ−トルイル酸亜鉛塩２．０重量％含有する透明油状の安定剤２３．６ｇを得た。
【００３２】
実施例８
実施例３で得たｐ−トルイル酸亜鉛塩溶液の代わりに実施例４で得たｐ−トルイル酸亜鉛塩溶液を使用した以外は、実施例７と同様に操作を行った。その結果、ｐ−トルイル酸バリウム塩８．０重量％、ｐ−トルイル酸亜鉛塩２．０重量％含有する透明油状の安定剤２４．０ｇを得た。
【００３３】
実施例９
実施例３で得たｐ−トルイル酸亜鉛塩溶液の代わりに実施例５で得たｐ−トルイル酸亜鉛塩溶液を使用した以外は、実施例７と同様に操作を行った。その結果、ｐ−トルイル酸バリウム塩８．０重量％、ｐ−トルイル酸亜鉛塩２．０重量％含有する透明油状の安定剤２２．７ｇを得た。
【００３４】
実施例１０
実施例１で得たｐ−トルイル酸バリウム塩溶液の代わりに実施例２で得たｐ−トルイル酸バリウム塩溶液を用い、実施例３で得たｐ−トルイル酸亜鉛塩溶液の代わりに実施例６で得たｐ−トルイル酸亜鉛塩溶液を使用した以外は、実施例７と同様に操作を行った。その結果、ｐ−トルイル酸バリウム塩１０．２重量％、ｐ−トルイル酸亜鉛塩２．６重量％含有する透明油状の安定剤２３．０ｇを得た。
【００３５】
実施例１１
ＰＶＣ樹脂１００重量部に対し、ジオクチルフタレート５０重量部、実施例７〜１０で得た液状安定剤３．０重量部を配合、１７５℃、６分間ロール上で混練した後、１８０℃で５分間プレス加工し、厚さ１ｍｍのシートを作成した。このシートを目視にて観察し、着色性を評価した。
【００３６】
更に、このシートから試験片を作成し、１９０℃のギヤオーブン中で加熱し、黒化するまでの時間を測定し、耐熱性を評価した。
【００３７】
結果は、表１のとおりである。
【００３８】
【表１】
2006036896.tif 000005
【産業上の利用可能性】
【００３９】
本発明により、トルイル酸亜鉛塩と、トルイル酸バリウム塩、トルイル酸カルシウム塩、トルイル酸マグネシウム塩およびトルイル酸ストロンチウム塩から選ばれる少なくとも１種に、下式（Ｉ）（Ｒ１、Ｒ２は、それぞれ炭素数６〜１６までのアルキル基を示す）で示されるアルキルハイドロゲンホスファイトを配合させることで、溶解性が著しく低いトルイル酸金属塩を溶解でき、トルイル酸金属塩を主成分として含有する塩素含有樹脂の液状安定剤の調製が可能になった。
【００４０】
【化４】
2006036896.tif 000006